СПОСОБ ИЗГОТОВЛЕНИЯ ЛИТИЙ-ЖЕЛЕЗНОГО КОМПОЗИТА ДЛЯ ТЕПЛОВОГО ЛИТИЕВОГО ИСТОЧНИКА ТОКА

2
Способ изготовления литий-железного композита для теплового источника тока путем загрузки в тигель реактора с расплавом лития порошка железа в соотношении 15-25 мас.% лития и размером частиц железа от 0,5 до 2 мкм, отличающийся тем, что загрузку железа с удельной поверхностью 0,7-2,0 м/г осуществляют в расплав лития с температурой 350-400°C, а перемешивание ведут до достижения вязкого состояния расплава с последующей его выдержкой при температуре 650-700°C в течение 90 мин.